Elément électrochimique comprenant : a) une cathode contenant une matière active fonctionnant à un potentiel d’au moins 4,7 V par rapport au couple Li + /Li ; b) une anode comprenant au moins un oxyde de titane et de niobium (TNO) de formule : Li x Ti a-y M y Nb b-z M’ z O ((x+4a+5b)/2)-c- d X c où 0 ≤ x ≤ 5 ; 0 ≤ y ≤ 1 ; 0 ≤ z ≤ 2 ; 1 ≤ a ≤ 5 ; 1 ≤ b ≤ 25 ; 0,25 ≤ a/b ≤ 2 ; 0 ≤ c ≤ 2 ; 0 ≤ d ≤ 2 ; 0 M et M’ représentent chacun au moins un élément choisi dans le groupe constitué de Li, Na, K, Mg, Ca, B, Sc, Ti, V, Cr, Mn, Fe, Co, Ni, Cu, Zn, Al, Y, Zr, Nb, Mo, Ru, Ag, Sn, Sb, Ta, W, Bi, La, Pr, Eu, Nd et Sm ; X représente au moins un élément choisi dans le groupe constitué de S, F, Cl et Br ; c) un électrolyte comprenant un solvant comprenant : - soit un mélange de 1,1,1,3,3,3-hexafluoro-2-méthoxypropane (HFMP) et/ou de 1,1,1,3,3,3-hexafluoro-2-(fluorométhoxy)propane (HFMFP), de monofluorocarbonate d’éthylène (F1EC) et de carbonate de 2,2,2-trifluoroéthyle méthyle (F3EMC) ; - soit un mélange de 1,1,1,3,3,3-hexafluoro-2-méthoxypropane (HFMP) et/ou de 1,1,1,3,3,3-hexafluoro-2-(fluorométhoxy)propane (HFMFP), de monofluorocarbonate d’éthylène (F1EC) et d’acétate de 2,2,2-trifluoroéthyle (F3EA). Elément selon la revendication 1, dans lequel l’électrolyte comprend en outre du difluorophosphate de lithium LiPO 2 F 2 . Elément électrochimique selon la revendication 1 ou 2, dans lequel la matière active fonctionnant à un potentiel d’au moins 4,7 V par rapport au couple Li + /Li est choisie parmi : i) un composé de formule Li x Mn 2-y-z M' y M'' z O 4 (LMO) où M' et M" sont choisis dans le groupe consistant en B, Mg, Al, Si, Ca, Ti, V, Cr, Fe, Co, Ni, Cu, Zn, Y, Zr, Nb et Mo ; M' et M" étant différents l’un de l’autre, et 1≤x≤1,4 ; 0≤y≤0,6 ; 0≤z≤0,2 avec 0 ii) un composé de formule Li x M 1-y-z M' y M'' z PO 4 (LMP), où M est Ni ou Co ; M, M' et M" étant différents les uns des autres ; M’ et M’’ étant choisis dans le groupe consistant en B, Mg, Al, Si, Ca, Ti, V, Cr, Fe, Mn, Co, Ni, Cu, Zn, Y, Zr, Nb et Mo, avec 0,8≤x≤1,2 ; 0,5≤1-y-z≤1 ; 0≤y≤0,5 ; 0≤z≤0,2 ; iii) un composé de formule Li 1+x M 1-x O 2-y F y de structure cristalline cubique où M représente au moins un élément choisi dans le groupe constitué de Na, K, Mg, Ca, B, Sc, Ti, V, Cr, Mn, Fe, Co, Ni, Cu, Zn, Al, Y, Zr, Nb, Mo, Ru, Ag, Sn, Sb, Ta, W, Bi, La, Pr, Eu, Nd et Sm et où 0 ≤ x ≤ 0,5 et 0 ≤ y ≤ 1 ; et un mélange de plusieurs des composés i), ii) et iii). Elément électrochimique selon la revendication 3, dans lequel la matière active fonctionnant à un potentiel d’au moins 4,7 V par rapport au couple Li + /Li est mélangée à au moins un phosphate lithié de formule : Li x Mn 1-y-z Fe y M z PO 4 où 0,8≤x≤1,2 ; 0≤1-y-z Elément électrochimique selon la revendication 3 ou 4, dans lequel la matière active fonctionnant à un potentiel d’au moins 4,7 V par rapport au couple Li + /Li est un composé de formule Li x Mn 2-y-z Ni y M'' z O 4 (LMNO), avec de préférence z=0. Elément électrochimique selon l’une des revendications précédentes, dans lequel l’oxyde de titane et de niobium a pour formule TiNb 2 O 7 . Elément électrochimique selon l’une des revendications précédentes, comprenant en outre un sel de lithium choisi parmi l’hexafluorophosphate de lithium LiPF 6 et le bis(fluorosulfonyl)imidure de lithium Li(FSO 2 ) 2 N (LiFSI). Elément électrochimique selon l’une des revendications précédentes, dans lequel le solvant de l’électrolyte ne contient que des composés fluorés. Elément électrochimique selon l’une des revendications 2 à 8, comprenant au moins un sel de lithium et dans lequel le pourcentage massique de LiPO 2 F 2 va de 0,1 à 1 % de la masse de l’ensemble constitué par le solvant et ledit au moins un sel de lithium. Elément électrochimique selon l’une des revendications précédentes, dans lequel l’électrolyte comprend en outre du sulfate d’éthylène (ESA) et/ou du carbonate de vinylène (VC). Elément électrochimique selon l’une des revendications précédentes, dans lequel la cathode contient en outre au moins un composé choisi parmi le difluorophosphate de lithium (LiPO 2 F 2 ), le sulfate d’éthylène (ESA) et l’oxalate de lithium (Li 2 C 2 O 4 ). Elément électrochimique selon l’une des revendications précédentes, dans lequel : a) la matière active fonctionnant à un potentiel d’au moins 4,7 V par rapport au couple Li + /Li a pour formule LiNi 0,5 Mn 1,5 O 4 ; b) l’oxyde de titane et de niobium (TNO) a pour formule TiNb 2 O 7 ; c) l’électrolyte comprend : - un mélange de 1,1,1,3,3,3-hexafluoro-2-méthoxypropane (HFMP) et/ou de 1,1,1,3,3,3-hexafluoro-2-(fluorométhoxy)propane (HFMFP), de monofluorocarbonate d’éthylène (F1EC) et d’acétate de 2,2,2-trifluoroéthyle (F3EA) ; - de l’hexafluorophosphate de lithium LiPF 6 ; - du difluorophosphate de lithium LiPO 2 F 2 . Elément selon la revendication 12, dans lequel : - le 1,1,1,3,3,3-hexafluoro-2-méthoxypropane (HFMP) et/ou le 1,1,1,3,3,3-hexafluoro-2-(fluorométhoxy)propane (HFMFP) représente de 20 à 30 % du volume de solvant, - le monofluorocarbonate d’éthylène (F1EC) représente de 25 à 35 % du volume de solvant, - l’acétate de 2,2,2-trifluoroéthyle (F3EA) représente de 40 à 50 % du volume de solvant, la somme des pourcentages des différents composés étant égale à 100. Elément selon la revendication 12 ou 13, dans lequel le pourcentage de difluorophosphate de lithium LiPO 2 F 2 représente de 0,1 à 0,5% de la masse de l’ensemble constitué par le solvant et l’hexafluorophosphate de lithium LiPF 6 .